(57)【要約】  本発明は、下記一般式（１）で表される光電変換用増感色素；一対の対向する電極間に少なくとも半導体層および電解質層が設けられている色素増感型の光電変換素子において、前記光電変換用増感色素が前記半導体層に担持されている、光電変換素子；および前記光電変換素子を有する色素増感太陽電池であって、前記光電変換素子がモジュール化され、所定の電気配線が設けられた、色素増感太陽電池に関する。【化１】2013172210.tif 000083
2013172210.tif 000002
【特許請求の範囲】
【請求項１】
下記一般式（１）で表される光電変換用増感色素：
【化１】
2013172210.tif 000079
式中、Ｒ１およびＲ２は、置換基を有していてもよい炭素原子数１〜６のアルキル基、または置換もしくは無置換のアリール基を表し；Ｒ３は、置換基を有していてもよい炭素原子数１〜６のアルキル基を表し；Ｒ４〜Ｒ７は同一でも異なっていてもよく、水素原子または置換基を有していてもよい炭素原子数１〜６のアルキル基を表し；ｍは２〜８の整数を表し；ｎは１〜３の整数を表し、ｎが２または３の場合、複数個存在するＲ４〜Ｒ７は、それぞれ互いに同一でも異なっていてもよく；Ａは、下記一般式（２）〜（４）のいずれかで示される１価基を表す：
【化２】
2013172210.tif 000080
式中、Ｒ８は酸性基を表す；
【化３】
2013172210.tif 000081
式中、Ｒ９は、酸性基を置換基として有する炭素原子数１〜６のアルキル基、または炭素原子数１〜６の無置換アルキル基を表し；Ｒ１０〜Ｒ１３は同一でも異なっていてもよく、水素原子、ハロゲン原子、酸性基、置換基を有していてもよい炭素原子数１〜６のアルキル基、または置換基を有していてもよい炭素原子数２〜６のアルケニル基を表し；ただし、少なくともＲ９〜Ｒ１３のいずれか１つは、酸性基を置換基として有する炭素原子数１〜６のアルキル基（Ｒ９の場合）もしくは酸性基（Ｒ１０〜Ｒ１３の場合）であるものとし；また、Ｒ１０〜Ｒ１３は、隣り合う基同士で単結合を介して互いに結合し、環を形成してもよく；Ｘは硫黄原子、酸素原子、またはＣ（ＣＨ３）２を表し；Ｙは陰イオンを表す；
【化４】
2013172210.tif 000082
式中、Ｒ１４、Ｒ１５は同一でも異なっていてもよく、少なくとも２つの酸性基を置換基として有する炭素原子数１〜６のアルキル基、または炭素原子数１〜６の無置換アルキル基を表し；ただし、少なくともＲ１４またはＲ１５のいずれか１つは、少なくとも２つの酸性基を置換基として有する炭素原子数１〜６のアルキル基であるものとし；ｐは０〜２の整数を表し；ｐが２の場合、２個存在するＲ１４は、互いに同一でも異なっていてもよい。
【請求項２】
前記一般式（１）において、Ｒ１が置換もしくは無置換のアリール基である、請求項１記載の光電変換用増感色素。
【請求項３】
前記一般式（１）において、ｍが３または４である、請求項１または請求項２に記載の光電変換用増感色素。
【請求項４】
前記一般式（１）において、Ｒ２およびＲ３がメチル基である、請求項１〜請求項３のいずれか一項に記載の光電変換用増感色素。
【請求項５】
前記一般式（１）において、Ｒ４〜Ｒ７が水素原子であり、ｎが１である、請求項１〜請求項４のいずれか一項に記載の光電変換用増感色素。
【請求項６】
一対の対向する電極間に少なくとも半導体層および電解質層が設けられている色素増感型の光電変換素子において、請求項１〜請求項５のいずれか一項に記載の光電変換用増感色素が前記半導体層に担持されている、光電変換素子。
【請求項７】
前記光電変換素子において、前記電解質層が４−ｔｅｒｔ−ブチルピリジンを含有する、請求項６記載の光電変換素子。
【請求項８】
光電変換素子を有する色素増感太陽電池であって、請求項６または請求項７に記載の光電変換素子がモジュール化され、所定の電気配線が設けられた、色素増感太陽電池。
【発明の詳細な説明】
【技術分野】
【０００１】
本発明は色素増感型の光電変換素子に用いられる増感色素と、それを用いた光電変換素子ならびに色素増感太陽電池に関する。
【背景技術】
【０００２】
近年、石炭、石油、天然ガス等の化石燃料から生じる二酸化炭素が温室効果ガスとして地球温暖化や、地球温暖化による環境破壊を引き起こすこと、また、人口増加に伴う世界的なエネルギー消費の増大により、地球規模での環境破壊がますます進行することが懸念されている。このような状況において、化石燃料とは異なり枯渇する恐れの少ない太陽エネルギーの利用が精力的に検討されている。太陽光発電の導入により、地球温暖化の防止、光熱費の節約等が期待できるため、太陽エネルギーの開発や利用は、欧州や日本を中心に年々急速に進んでいる。【０００３】
太陽光発電の手段としては、太陽光のエネルギーを電気エネルギーに変換する光電変換素子を用いた太陽電池が注目されるようになってきた。太陽電池としては、単結晶、多結晶、アモルファスのシリコン系、ガリウムヒ素、硫化カドミウム、セレン化インジウム銅等の化合物半導体系といった無機系太陽電池が主に研究され、それらのうちいくつかは住宅用等に実用化されている。しかし、これらの無機系太陽電池は製造コストが高いことや、原材料の確保が困難であること等の問題点を抱えている。【０００４】
その一方で、有機材料を用いた有機系太陽電池は、製造コスト、大面積化、原材料確保の点で有利と言われている。有機系太陽電池としては、有機半導体と金属との接触界面における起電力の発生を利用するショットキー接合型有機系太陽電池が知られていたが、光電変換効率の向上に限界があることが認識されるようになった。そのため、２種の有機半導体の接触界面、あるいは有機半導体と無機半導体の接触界面を利用したｐｎヘテロ接合型有機系太陽電池が期待されるようになった。しかし、これらの有機系太陽電池の光電変換効率は無機系太陽電池と比べると格段に低く、耐久性も悪いという問題があった。【０００５】
こうした状況の中、スイスのローザンヌ工科大学のグレッツェル教授らにより、高い光電変換効率を示す色素増感太陽電池が報告された（例えば、非特許文献１）。提案された色素増感太陽電池は、酸化チタン多孔質薄膜電極、ルテニウム錯体色素、電解液からなる湿式太陽電池である。色素増感太陽電池は、他の太陽電池に比べて素子構造が簡単で、大型の製造設備がなくても製造できる可能性があり、また、既に実用化されているアモルファスシリコン太陽電池に匹敵する高い光電変換効率が期待されることから、近年になって次世代型太陽電池として注目を集めている。【０００６】
色素増感太陽電池に用いられる増感色素としては、光電変換効率の点からは、ルテニウム錯体が最も優位と考えられているが、ルテニウムは貴金属であるため製造コスト面で不利であり、かつ、実用化されて大量のルテニウム錯体が必要になった場合には、資源的な制約も問題となる。そのため、増感色素として、ルテニウム等の貴金属を含まない有機色素を用いた色素増感太陽電池の研究が盛んに行われるようになった。貴金属を含まない有機色素としては、クマリン系色素、シアニン系色素、メロシアニン系色素、ロダシアニン系色素、フタロシアニン系色素、ポルフィリン系色素、キサンテン系色素等が報告されている（例えば、特許文献１〜３）。【０００７】
特許文献１〜３に記載されている有機色素は、安価で吸光係数が大きく、かつ構造の多様性により吸収特性の制御が可能といった長所を有するものの、光電変換効率および経時安定性の面で、要求される特性を充分に満足するものが得られていないのが現状である。
【先行技術文献】
【特許文献】
【０００８】
【特許文献１】日本国特開平１１−２１４７３０号公報
【特許文献２】日本国特開平１１−２３８９０５号公報
【特許文献３】日本国特開２０１０−３１２０４号公報
【非特許文献】
【０００９】
【非特許文献１】Ｎａｔｕｒｅ（第３５３巻、７３７〜７４０頁、１９９１年）
【発明の概要】
【発明が解決しようとする課題】
【００１０】
本発明が解決しようとする課題は、効率よく電流を取り出すことのできる新規構造の増感色素を提供し、さらには該増感色素を用いた、光電変換が良好な光電変換素子ならびに色素増感太陽電池を提供することである。
【課題を解決するための手段】
【００１１】
上記課題を解決するため、発明者らは増感色素の光電変換特性向上について鋭意検討した結果、特定の構造を有する増感色素を用いることにより、高効率かつ高耐久性の光電変換素子が得られることを見出した。すなわち本発明は、以下の内容で構成されている。【００１２】
本発明は、下記一般式（１）で表される光電変換用増感色素を提供する。【００１３】
【化１】
2013172210.tif 000003
【００１４】
式中、Ｒ１およびＲ２は、置換基を有していてもよい炭素原子数１〜６のアルキル基、または置換もしくは無置換のアリール基を表す。Ｒ３は、置換基を有していてもよい炭素原子数１〜６のアルキル基を表す。Ｒ４〜Ｒ７は同一でも異なっていてもよく、水素原子または置換基を有していてもよい炭素原子数１〜６のアルキル基を表す。ｍは２〜８の整数、ｎは１〜３の整数を表す。ｎが２または３の場合、複数個存在するＲ４〜Ｒ７は、それぞれ互いに同一でも異なっていてもよい。Ａは、下記一般式（２）〜（４）のいずれかで示される１価基を表す。【００１５】
【化２】
2013172210.tif 000004
【００１６】
式中、Ｒ８は酸性基を表す。【００１７】
【化３】
2013172210.tif 000005
【００１８】
式中、Ｒ９は、酸性基を置換基として有する炭素原子数１〜６のアルキル基、または炭素原子数１〜６の無置換アルキル基を表す。Ｒ１０〜Ｒ１３は同一でも異なっていてもよく、水素原子、ハロゲン原子、酸性基、置換基を有していてもよい炭素原子数１〜６のアルキル基、または置換基を有していてもよい炭素原子数２〜６のアルケニル基を表す。ただし、少なくともＲ９〜Ｒ１３のいずれか１つは、酸性基を置換基として有する炭素原子数１〜６のアルキル基（Ｒ９の場合）もしくは酸性基（Ｒ１０〜Ｒ１３の場合）であるものとする。また、Ｒ１０〜Ｒ１３は、隣り合う基同士で単結合を介して互いに結合し、環を形成してもよい。Ｘは硫黄原子、酸素原子、またはＣ（ＣＨ３）２を表す。Ｙは陰イオンを表す。【００１９】
【化４】
2013172210.tif 000006
【００２０】
式中、Ｒ１４、Ｒ１５は同一でも異なっていてもよく、少なくとも２つの酸性基を置換基として有する炭素原子数１〜６のアルキル基、または炭素原子数１〜６の無置換アルキル基を表す。ただし、少なくともＲ１４またはＲ１５のいずれか１つは、少なくとも２つの酸性基を置換基として有する炭素原子数１〜６のアルキル基であるものとする。ｐは０〜２の整数を表す。ｐが２の場合、２個存在するＲ１４は、互いに同一でも異なっていてもよい。【００２１】
前記一般式（１）において、Ｒ１が置換もしくは無置換のアリール基であることが好ましい。【００２２】
前記一般式（１）において、ｍが３または４であることが好ましい。【００２３】
前記一般式（１）において、Ｒ２およびＲ３がメチル基であることが好ましい。【００２４】
前記一般式（１）において、Ｒ４〜Ｒ７が水素原子であり、ｎが１であることが好ましい。【００２５】
本発明はまた、一対の対向する電極間に少なくとも半導体層および電解質層が設けられている色素増感型の光電変換素子において、前記光電変換用増感色素が前記半導体層に担持されている、光電変換素子を提供する。【００２６】
前記光電変換素子において、前記電解質層が４−ｔｅｒｔ−ブチルピリジンを含有することが好ましい。【００２７】
本発明はまた、光電変換素子を有する色素増感太陽電池であって、前記光電変換素子がモジュール化され、所定の電気配線が設けられた、色素増感太陽電池を提供する。
【発明の効果】
【００２８】
本発明によれば、効率よく電流を取り出すことが可能な光電変換用増感色素を得ることができる。また、該光電変換用増感色素を用いることにより、高効率かつ高耐久性の光電変換素子および色素増感太陽電池を得ることができる。
【図面の簡単な説明】
【００２９】
【図１】図１は、本発明の実施例１〜２０、比較例１〜４の光電変換素子の構成を表す概略断面図である。
【発明を実施するための形態】
【００３０】
以下、本発明の実施の形態について、詳細に説明する。本発明の光電変換用増感色素は、色素増感型の光電変換素子において増感剤として用いられる。本発明の光電変換素子は、例えば導電性支持体上の半導体層に色素を吸着させてなる光電極と対極とを、電解質層を介して対向配置させたものである。
【００３１】
以下に、前記一般式（１）で表される光電変換用増感色素について具体的に説明するが、本発明はこれらに限定されるものではない。
【００３２】
一般式（１）においてＲ１またはＲ２で表される、「置換もしくは無置換のアリール基」における「アリール基」としては具体的に、フェニル基、ナフチル基、アントリル基、ピレニル基などの炭素原子数６〜２０のアリール基をあげることができる。ここで、アリール基とは、芳香族炭化水素基および縮合多環芳香族基を含む。
【００３３】
一般式（１）においてＲ１またはＲ２で表される、「置換もしくは無置換のアリール基」における「置換基」としては具体的に、フッ素原子、塩素原子、臭素原子などのハロゲン原子；メチル基、エチル基、ｎ−プロピル基、イソプロピル基、ｎ−ブチル基、ｔ−ブチル基、ヘキシル基などの炭素原子数１〜６の直鎖状もしくは分岐状のアルキル基;メトキシ基、エトキシ基、プロポキシ基、ｔ−ブトキシ基、ペンチルオキシ基などの炭素原子数１〜６の直鎖状もしくは分岐状のアルコキシ基；ジメチルアミノ基、ジエチルアミノ基、エチルメチルアミノ基、メチルプロピルアミノ基、ジ−ｔ−ブチルアミノ基、ジフェニルアミノ基などの、炭素原子数１〜６の直鎖状もしくは分岐状のアルキル基、芳香族炭化水素基、縮合多環芳香族基、から選択される置換基を有する二置換アミノ基；水酸基；カルボキシル基、メチルエステル基、エチルエステル基などのエステル化されていてもよいカルボキシル基；カルボキシル基で置換された炭素原子数１〜６の直鎖状または分岐状のアルコキシ基；フェニルエテニル基、ジフェニルエテニル基などのエテニル基；シアノ基などをあげることができる。これら置換基の数は、１つでも複数でもよい。
【００３４】
一般式（１）においてＲ１〜Ｒ７で表される、「置換基を有していてもよい炭素原子数１〜６のアルキル基」における「炭素原子数１〜６のアルキル基」としては具体的に、メチル基、エチル基、ｎ−プロピル基、イソプロピル基、ｎ−ブチル基、ｔ−ブチル基、ｎ−ヘキシル基などの炭素原子数１〜６の直鎖状もしくは分岐状のアルキル基をあげることができる。
【００３５】
一般式（１）においてＲ１〜Ｒ７で表される、「置換基を有していてもよい炭素原子数１〜６のアルキル基」における「置換基」としては具体的に、フッ素原子、塩素原子、臭素原子などのハロゲン原子；メトキシ基、エトキシ基、プロポキシ基、ｔ−ブトキシ基、ペンチルオキシ基などの炭素原子数１〜６の直鎖状もしくは分岐状のアルコキシ基；フェニル基、ナフチル基、アントリル基、ピレニル基などのアリール基；ジメチルアミノ基、ジエチルアミノ基、エチルメチルアミノ基、メチルプロピルアミノ基、ジ−ｔ−ブチルアミノ基、ジフェニルアミノ基などの、炭素原子数１〜６の直鎖状もしくは分岐状のアルキル基、芳香族炭化水素基、縮合多環芳香族基、から選択される置換基を有する二置換アミノ基；水酸基；カルボキシル基、メチルエステル基、エチルエステル基などのエステル化されていてもよいカルボキシル基；シアノ基などをあげることができる。これら置換基の数は、１つでも複数でもよいが、Ｒ１〜Ｒ７が置換基を有していてもよい炭素原子数１〜６のアルキル基である場合、置換基を有さないアルキル基（無置換アルキル基）であるのが好ましい。
【００３６】
一般式（１）において、Ａは、一般式（２）〜（４）のいずれかで示される１価の吸着基を表す。
【００３７】
一般式（２）においてＲ８で表される「酸性基」としては具体的に、カルボキシル基、スルホン酸基、リン酸基、ヒドロキサム酸基、ホスホン酸基、ホウ酸基、ホスフィン酸基、シラノール基などをあげることができる。これらの中でも、カルボキシル基またはホスホン酸基が好ましく、カルボキシル基がより好ましい。
【００３８】
一般式（３）においてＲ９で表される、「酸性基を置換基として有する炭素原子数１〜６のアルキル基」における「炭素原子数１〜６のアルキル基」としては具体的に、メチル基、エチル基、ｎ−プロピル基、イソプロピル基、ブチル基、ｔ−ブチル基、ｎ−ヘキシル基などの炭素原子数１〜６の直鎖状もしくは分岐状のアルキル基をあげることができる。これらの中でも、炭素原子数１〜３の直鎖状もしくは分岐状のアルキル基が好ましく、メチル基またはエチル基がより好ましい。
【００３９】
一般式（３）においてＲ９で表される、「酸性基を置換基として有する炭素原子数１〜６のアルキル基」における「酸性基」としては具体的に、カルボキシル基、スルホン酸基、リン酸基、ヒドロキサム酸基、ホスホン酸基、ホウ酸基、ホスフィン酸基、シラノール基、などをあげることができる。これらの中でも、カルボキシル基またはホスホン酸基が好ましく、カルボキシル基がより好ましい。「酸性基」の数は、１つでも複数でも良いが、１つであるのが好ましい。また、「酸性基」の置換位置は、アルキル基の末端であるのが好ましい。
【００４０】
一般式（３）においてＲ９で表される、「酸性基を置換基として有する炭素原子数１〜６のアルキル基」としては、カルボキシル基またはホスホン酸基を置換基として有する炭素原子数１〜３の直鎖状もしくは分岐状のアルキル基が好ましく、カルボキシル基を置換基として有するメチル基またはエチル基がより好ましい。
【００４１】
一般式（３）においてＲ９で表される、「炭素原子数１〜６の無置換アルキル基」としては具体的に、メチル基、エチル基、ｎ−プロピル基、イソプロピル基、ｎ−ブチル基、ｔ−ブチル基、ｎ−ヘキシル基などの炭素原子数１〜６の直鎖状もしくは分岐状のアルキル基をあげることができる。これらの中でも、炭素原子数１〜３の直鎖状もしくは分岐状のアルキル基が好ましく、メチル基またはエチル基がより好ましい。
【００４２】
一般式（３）においてＲ１０〜Ｒ１３で表される「酸性基」としては具体的に、カルボキシル基、スルホン酸基、リン酸基、ヒドロキサム酸基、ホスホン酸基、ホウ酸基、ホスフィン酸基、シラノール基などをあげることができる。これらの中でも、カルボキシル基またはホスホン酸基が好ましく、カルボキシル基がより好ましい。
【００４３】
一般式（３）において、少なくともＲ９〜Ｒ１３のいずれか１つは、酸性基を置換基として有する炭素原子数１〜６のアルキル基（Ｒ９の場合）もしくは酸性基（Ｒ１０〜Ｒ１３の場合）である。ここで、Ｒ９が炭素原子数１〜６の無置換アルキル基である場合、少なくともＲ１０〜Ｒ１３のいずれか１つが酸性基であり、Ｒ１０〜Ｒ１３の全てが酸性基でない場合、Ｒ９が酸性基を置換基として有する炭素原子数１〜６のアルキル基である。
【００４４】
一般式（３）においてＲ１０〜Ｒ１３で表される、「ハロゲン原子」としては具体的に、フッ素原子、塩素原子、臭素原子などをあげることができる。一般式（３）においてＲ１０〜Ｒ１３で表される、「置換基を有していてもよい炭素原子数１〜６のアルキル基」または「置換基を有していてもよい炭素原子数２〜６のアルケニル基」における「炭素原子数１〜６のアルキル基」および「炭素原子数２〜６のアルケニル基」としては具体的に、メチル基、エチル基、ｎ−プロピル基、イソプロピル基、ｎ−ブチル基、ｔ−ブチル基、ｎ−ヘキシル基などの炭素原子数１〜６の直鎖状もしくは分岐状のアルキル基；およびビニル基、アリル基、イソプロペニル基、２−ブテニル基、１−ヘキセニル基などの炭素原子数２〜６の直鎖状もしくは分岐状のアルケニル基を、それぞれあげることができる。Ｒ１０〜Ｒ１３は、隣り合う基同士で単結合を介して互いに結合し、環を形成してもよい。
【００４５】
一般式（３）においてＲ１０〜Ｒ１３で表される、「置換基を有していてもよい炭素原子数１〜６のアルキル基」または「置換基を有していてもよい炭素原子数２〜６のアルケニル基」における「置換基」としては具体的に、フッ素原子、塩素原子、臭素原子などのハロゲン原子；メトキシ基、エトキシ基、プロポキシ基などのアルコキシ基；フェニル基、ナフチル基、アントリル基、ピレニル基などのアリール基；ジメチルアミノ基、ジエチルアミノ基、ジ−ｔ−ブチルアミノ基、ジフェニルアミノ基などの、炭素原子数１〜６の直鎖状もしくは分岐状のアルキル基、芳香族炭化水素基、縮合多環芳香族基、から選択される置換基を有する二置換アミノ基などをあげることができる。これら置換基の数は、１つでも複数でもよいが、Ｒ１０〜Ｒ１３は、置換基を有さない基であるのが好ましい。
【００４６】
一般式（３）において、Ｘは、硫黄原子、酸素原子、またはＣ（ＣＨ３）２を表す。これらの中でも、硫黄原子またはＣ（ＣＨ３）２が好ましい。また、一般式（３）においてＹで表される「陰イオン」としては具体的に、ヨウ化物イオン、臭化物イオン、塩化物イオン、六フッ化リン酸イオン、四フッ化ホウ酸イオン、過塩素酸イオンなどをあげることができる。これらの中でも、ヨウ化物イオン、臭化物イオン、六フッ化リン酸イオンまたは過塩素酸イオンが好ましく、ヨウ化物イオンまたは臭化物イオンがより好ましい。
【００４７】
一般式（４）においてＲ１４またはＲ１５で表される、「少なくとも２つの酸性基を置換基として有する炭素原子数１〜６のアルキル基」における「炭素原子数１〜６のアルキル基」としては具体的に、メチル基、エチル基、ｎ−プロピル基、イソプロピル基、ｎ−ブチル基、ｔ−ブチル基、ｎ−ヘキシル基などの、炭素原子数１〜６の直鎖状もしくは分岐状のアルキル基をあげることができる。これらの中でも、炭素原子数１〜３の直鎖状もしくは分岐状のアルキル基が好ましく、エチル基またはｎ−プロピル基がより好ましく、エチル基が特に好ましい。
【００４８】
一般式（４）においてＲ１４またはＲ１５で表される、「少なくとも２つの酸性基を置換基として有する炭素原子数１〜６のアルキル基」における「酸性基」としては具体的に、カルボキシル基、スルホン酸基、リン酸基、ヒドロキサム酸基、ホスホン酸基、ホウ酸基、ホスフィン酸基などをあげることができる。これらの中でも、カルボキシル基またはホスホン酸基が好ましく、カルボキシル基がより好ましい。「酸性基」の数は２つ以上であるが、２つであるのが好ましい。また、複数の酸性基は、それぞれ同一でも異なっていてもよい。
【００４９】
一般式（４）においてＲ１４またはＲ１５で表される、「少なくとも２つの酸性基を置換基として有する炭素原子数１〜６のアルキル基」としては、カルボキシル基またはホスホン酸基を有する炭素原子数１〜３の直鎖状もしくは分岐状のアルキル基が好ましく、カルボキシル基またはホスホン酸基を有するエチル基またはｎ−プロピル基がさらに好ましい。具体的には、１，２−ジカルボキシエチル基または１，３−ジカルボキシプロピル基がより好ましく、１，２−ジカルボキシエチル基が特に好ましい。
【００５０】
一般式（４）においてＲ１４またはＲ１５で表される、「炭素原子数１〜６の無置換アルキル基」としては具体的に、エチル基、ｎ−プロピル基、イソプロピル基、ｎ−ブチル基、ｔ−ブチル基、ｎ−ヘキシル基などの炭素原子数１〜６の直鎖状もしくは分岐状のアルキル基をあげることができる。これらの中でも、炭素原子数２〜４の直鎖状もしくは分岐状のアルキル基が好ましく、炭素原子数２〜４の直鎖状のアルキル基がより好ましく、エチル基またはｎ−プロピル基がさらに好ましく、エチル基が特に好ましい。
【００５１】
一般式（４）において、少なくともＲ１４またはＲ１５のいずれか一つは、少なくとも２つの酸性基を置換基として有する炭素原子数１〜６のアルキル基であるものとする。ｐが０の場合、Ｒ１４が存在しないため、Ｒ１５が、少なくとも２つの酸性基を置換基として有する炭素原子数１〜６のアルキル基となる。また、ｐが２の場合は、２個存在するＲ１４およびＲ１５のうちのいずれか一つが、少なくとも２つの酸性基を置換基として有する炭素原子数１〜６のアルキル基であればよい。
【００５２】
一般式（１）において、Ｒ１は、置換もしくは無置換のアリール基が好ましく、置換もしくは無置換のフェニル基がより好ましい。Ｒ２は、炭素原子数１〜６の無置換アルキル基または無置換アリール基が好ましく、炭素原子数１〜３の無置換アルキル基または無置換フェニル基がより好ましく、メチル基が特に好ましい。Ｒ３は、炭素原子数１〜３の無置換アルキル基が好ましく、メチル基がより好ましい。Ｒ４〜Ｒ７は水素原子またはヘキシル基が好ましく、水素原子がより好ましい。
【００５３】
一般式（１）において、ｍは２〜８の整数を表し、（ＣＨ２）ｍを含む環は、ｍ個のＣＨ２（メチレン基）とインドリン環上の２個の炭素原子から形成される環状構造を表す。ｍは２〜６の整数が好ましく、３（５員環）または４（６員環）がより好ましい。一般式（１）において、ｎは１〜３の整数を表し、１または２が好ましく、１がより好ましい。
【００５４】
一般式（３）において、Ｒ９は、酸性基を置換基として有する炭素原子数１〜３のアルキル基が好ましく、カルボキシル基またはホスホン酸基を有する、メチル基またはエチル基がより好ましい。Ｒ１０〜Ｒ１３は、水素原子、酸性基、または置換基を有していてもよい炭素原子数２〜６のアルケニル基が好ましく、水素原子、カルボキシル基、または置換基を有していてもよい炭素原子数２〜６のアルケニル基がより好ましい。
【００５５】
一般式（４）において、ｐは０〜２の整数であり、０または１が好ましい。
【００５６】
一般式（１）で表される本発明の光電変換用増感色素の中でも、ｍが３または４、かつ、Ｒ２およびＲ３がメチル基である光電変換用増感色素は、特に効率の高い光電変換素子が得られるため好ましい。さらに、一般式（１）で表される本発明の光電変換用増感色素は、カルボキシル基またはホスホン酸基を有することにより、該増感色素を半導体層の表面上に容易に吸着させることができ、光電変換特性の向上につながる。
【００５７】
一般式（１）で表される本発明の光電変換用増感色素は、取り得る全ての立体異性体を包含するものとする。いずれの異性体も本発明における光電変換用増感色素として好適に使用することができる。例えば前記一般式（１）において、Ａが前記一般式（２）で示される１価基である場合の本発明の光電変換用増感色素は、下記一般式（５）または（６）で表される化合物を包含するものとする。また、前記一般式（１）において、Ａが前記一般式（４）で示される１価基であり、かつｐが０である場合の本発明の光電変換用増感色素は、下記一般式（７）または（８）で表される化合物を包含するものとする。なお、これらの立体異性体から選ばれる２種以上の混合物であってもよい。
【００５８】
【化５】
2013172210.tif 000007
【００５９】
【化６】
2013172210.tif 000008
【００６０】
【化７】
2013172210.tif 000009
【００６１】
【化８】
2013172210.tif 000010
【００６２】
一般式（１）で表される本発明の光電変換用増感色素の具体例を以下に示すが、本発明はこれらに限定されるものではない。以下の例示化合物は、取り得る立体異性体のうちの一例を示したものであり、その他全ての立体異性体を包含するものとする。また、それぞれ２種以上の立体異性体の混合物であってもよい。
【００６３】
【化９】
2013172210.tif 000011
【００６４】
【化１０】
2013172210.tif 000012
【００６５】
【化１１】
2013172210.tif 000013
【００６６】
【化１２】
2013172210.tif 000014
【００６７】
【化１３】
2013172210.tif 000015
【００６８】
【化１４】
2013172210.tif 000016
【００６９】
【化１５】
2013172210.tif 000017
【００７０】
【化１６】
2013172210.tif 000018
【００７１】
【化１７】
2013172210.tif 000019
【００７２】
【化１８】
2013172210.tif 000020
【００７３】
【化１９】
2013172210.tif 000021
【００７４】
【化２０】
2013172210.tif 000022
【００７５】
【化２１】
2013172210.tif 000023
【００７６】
【化２２】
2013172210.tif 000024
【００７７】
【化２３】
2013172210.tif 000025
【００７８】
【化２４】
2013172210.tif 000026
【００７９】
【化２５】
2013172210.tif 000027
【００８０】
【化２６】
2013172210.tif 000028
【００８１】
【化２７】
2013172210.tif 000029
【００８２】
【化２８】
2013172210.tif 000030
【００８３】
【化２９】
2013172210.tif 000031
【００８４】
【化３０】
2013172210.tif 000032
【００８５】
【化３１】
2013172210.tif 000033
【００８６】
【化３２】
2013172210.tif 000034
【００８７】
【化３３】
2013172210.tif 000035
【００８８】
【化３４】
2013172210.tif 000036
【００８９】
【化３５】
2013172210.tif 000037
【００９０】
【化３６】
2013172210.tif 000038
【００９１】
【化３７】
2013172210.tif 000039
【００９２】
【化３８】
2013172210.tif 000040
【００９３】
【化３９】
2013172210.tif 000041
【００９４】
【化４０】
2013172210.tif 000042
【００９５】
【化４１】
2013172210.tif 000043
【００９６】
【化４２】
2013172210.tif 000044
【００９７】
【化４３】
2013172210.tif 000045
【００９８】
【化４４】
2013172210.tif 000046
【００９９】
【化４５】
2013172210.tif 000047
【０１００】
【化４６】
2013172210.tif 000048
【０１０１】
【化４７】
2013172210.tif 000049
【０１０２】
【化４８】
2013172210.tif 000050
【０１０３】
【化４９】
2013172210.tif 000051
【０１０４】
【化５０】
2013172210.tif 000052
【０１０５】
【化５１】
2013172210.tif 000053
【０１０６】
【化５２】
2013172210.tif 000054
【０１０７】
【化５３】
2013172210.tif 000055
【０１０８】
【化５４】
2013172210.tif 000056
【０１０９】
【化５５】
2013172210.tif 000057
【０１１０】
【化５６】
2013172210.tif 000058
【０１１１】
【化５７】
2013172210.tif 000059
【０１１２】
【化５８】
2013172210.tif 000060
【０１１３】
【化５９】
2013172210.tif 000061
【０１１４】
【化６０】
2013172210.tif 000062
【０１１５】
【化６１】
2013172210.tif 000063
【０１１６】
【化６２】
2013172210.tif 000064
【０１１７】
これらの化合物の精製はカラムクロマトグラフィーによる精製、シリカゲル、活性炭、活性白土等による吸着精製、溶媒による再結晶や晶析法などによって行った。また、これらの化合物の同定は、ＮＭＲ分析によって行った。
【０１１８】
本発明の光電変換用増感色素は、公知の方法を用いて合成することができる。例えば、一般式（１）においてＡが一般式（２）で示される光電変換用増感色素の場合は、以下のようにして合成できる。下記一般式（Ｂ−１）で表されるブロモ体（Ｂ−１）と、４−ホルミルフェニルボロン酸等のホルミル基を有する、下記一般式（Ｂ−２）で表されるボロン酸（Ｂ−２）を用いて、Ｓｕｚｕｋｉカップリング等のクロスカップリング反応を行うことにより、下記一般式（Ｂ−３）で表されるホルミル体（Ｂ−３）を得ることができる。続いて、得られたホルミル体（Ｂ−３）とシアノ酢酸等との縮合反応を行うことにより、本発明の光電変換用増感色素を合成できる。また、一般式（１）においてＡが一般式（３）、または（４）で示される光電変換用増感色素についても同様の方法により合成することができる。なお、一般式（Ｂ−１）で表されるブロモ体（Ｂ−１）についても、公知の方法を用いて合成することができる。例えば、相当する９位がアリール基で置換されたヘキサヒドロカルバゾールに対し、臭素またはＮ−ブロモスクシンイミドなどによるブロモ化を行うことによって合成できる。
【０１１９】
【化６３】
2013172210.tif 000065
【０１２０】
【化６４】
2013172210.tif 000066
【０１２１】
【化６５】
2013172210.tif 000067
【０１２２】
本発明の光電変換用増感色素は単独で用いてもよく、２種以上を併用してもよい。また、本発明の光電変換用増感色素は、本発明に属さない他の増感色素と併用することができる。他の増感色素の具体例としては、ルテニウム錯体、クマリン系色素、シアニン系色素、メロシアニン系色素、ロダシアニン系色素、フタロシアニン系色素、ポルフィリン系色素、キサンテン系色素、前記一般式（１）で表される光電変換用増感色素以外の増感色素をあげることができる。本発明の光電変換用増感色素と、これら他の増感色素とを組み合わせて用いる場合は、本発明の光電変換用増感色素に対する他の増感色素の使用量を１０〜２００質量％とするのが好ましく、２０〜１００質量％とするのがより好ましい。
【０１２３】
本発明において色素増感型の光電変換素子を作製する方法は特に限定されないが、導電性支持体（電極）上に半導体層を形成し、該半導体層に本発明の光電変換用増感色素を吸着させる方法が好ましい。色素を吸着させる方法としては、色素を溶媒に溶解して得られた溶液中に半導体層を長時間浸漬する方法が一般的である。本発明の光電変換用増感色素を２種以上併用する場合、あるいは本発明の光電変換用増感色素を他の増感色素と併用する場合は、使用する全ての色素の混合溶液を調製して半導体層を浸漬してもよく、また、それぞれの色素について別々の溶液を調製し、各溶液に半導体層を順に浸漬してもよい。
【０１２４】
本発明では、導電性支持体として金属板の他に、表面に導電性材料を有する導電層を設けたガラス基板やプラスチック基板を用いることができる。導電性材料の具体例としては、金、銀、銅、アルミニウム、白金等の金属、フッ素ドープの酸化スズ、インジウム−スズ複合酸化物等の導電性透明酸化物半導体、炭素等をあげることができるが、フッ素ドープの酸化スズ薄膜をコートしたガラス基板を用いるのが好ましい。
【０１２５】
本発明において半導体層を形成する半導体の具体例としては、酸化チタン、酸化亜鉛、酸化スズ、酸化インジウム、酸化ジルコニウム、酸化タングステン、酸化タンタル、酸化鉄、酸化ガリウム、酸化ニッケル、酸化イットリウム等の金属酸化物；硫化チタン、硫化亜鉛、硫化ジルコニウム、硫化銅、硫化スズ、硫化インジウム、硫化タングステン、硫化カドミウム、硫化銀等の金属硫化物；セレン化チタン、セレン化ジルコニウム、セレン化インジウム、セレン化タングステン等の金属セレン化物；シリコン、ゲルマニウム等の単体半導体等をあげることができる。これらの半導体は単独で用いるだけでなく、２種類以上を混合して用いることもできる。本発明においては、半導体として酸化チタン、酸化亜鉛、酸化スズを用いるのが好ましい。
【０１２６】
本発明における半導体層の態様は特に限定されないが、微粒子からなる多孔質構造を有する薄膜であることが好ましい。多孔質構造等により、半導体層の実質的な表面積が大きくなり、半導体層への色素吸着量が増大すると、高効率の光電変換素子を得ることができる。半導体粒子径は５〜５００ｎｍが好ましく、１０〜１００ｎｍがより好ましい。半導体層の膜厚は通常２〜１００μｍであるが、５〜２０μｍがより好ましい。半導体層を形成する方法としては、半導体微粒子を含むペーストをスピンコート法、ドクターブレード法、スキージ法、スクリーン印刷法等の湿式塗布法で導電性基板上に塗布した後、焼成により溶媒や添加物を除去して製膜する方法や、スパッタリング法、蒸着法、電着法、電析法、マイクロ波照射法等により製膜する方法をあげることができるが、これらに限定されない。
【０１２７】
本発明において、半導体微粒子を含むペーストは市販品を用いてもよく、市販の半導体微粉末を溶媒中に分散させることによって調製したペースト等を用いてもよい。ペーストを調製する際に使用する溶媒の具体例としては、水、メタノール、エタノール、イソプロピルアルコール等のアルコール系溶媒、アセトン、メチルエチルケトン、メチルイソブチルケトン等のケトン系溶媒、ｎ−ヘキサン、シクロヘキサン、ベンゼン、トルエン等の炭化水素系溶媒をあげることができるが、これらに限定されない。また、これらの溶媒は単独あるいは２種以上の混合溶媒として使用することができる。
【０１２８】
本発明において半導体微粉末を溶媒中に分散させる際は、乳鉢等ですりつぶしてもよく、ボールミル、ペイントコンディショナー、縦型ビーズミル、水平型ビーズミル、アトライター等の分散機を用いてもよい。ペーストを調製する際には、半導体微粒子の凝集を防ぐために界面活性剤等を添加するのが好ましく、増粘させるためにポリエチレングリコール等の増粘剤を添加するのが好ましい。
【０１２９】
本発明の光電変換用増感色素の半導体層表面上への吸着は、該色素溶液中に半導体層を浸し、室温で３０分〜１００時間放置、あるいは加熱条件下で１０分〜２４時間放置することにより行うが、室温で１０〜２０時間放置するのが好ましい。また、該色素溶液中の色素濃度は１０〜２０００μＭが好ましく、５０〜５００μＭがより好ましい。
【０１３０】
本発明の光電変換用増感色素を、半導体層表面上に吸着させる際に用いる溶媒の具体例としては、メタノール、エタノール、イソプロピルアルコール、ｔｅｒｔ−ブチルアルコール等のアルコール系溶媒、アセトン、メチルエチルケトン、メチルイソブチルケトン等のケトン系溶媒、ギ酸エチル、酢酸エチル、酢酸ｎ−ブチル等のエステル系溶媒、ジエチルエーテル、１，２−ジメトキシエタン、テトラヒドロフラン、１，３−ジオキソラン等のエーテル系溶媒、Ｎ，Ｎ−ジメチルホルムアミド、Ｎ，Ｎ−ジメチルアセトアミド、Ｎ−メチル−２−ピロリドン等のアミド系溶媒、アセトニトリル、メトキシアセトニトリル、プロピオニトリル等のニトリル系溶媒、ジクロロメタン、クロロホルム、ブロモホルム、ｏ−ジクロロベンゼン等のハロゲン化炭化水素系溶媒、ｎ−ヘキサン、シクロヘキサン、ベンゼン、トルエン等の炭化水素系溶媒をあげることができるが、これらに限定されない。これらの溶媒は単独あるいは２種以上の混合溶媒として使用される。これらの溶媒の中で、メタノール、エタノール、ｔｅｒｔ−ブチルアルコール、アセトン、メチルエチルケトン、テトラヒドロフラン、アセトニトリルが好ましい。
【０１３１】
本発明の光電変換用増感色素を半導体層表面上に吸着する際には、コール酸またはデオキシコール酸、ケノデオキシコール酸、リソコール酸、デヒドロコール酸等のコール酸誘導体を色素溶液中に溶解し、色素と共吸着させてもよい。コール酸またはコール酸誘導体を用いることにより色素同士の会合が抑制され、光電変換素子において色素から半導体層へ効率よく電子注入できるようになる。コール酸またはコール酸誘導体を用いる場合、色素溶液中におけるそれらの濃度は０．１〜１００ｍＭが好ましく、１〜１０ｍＭがより好ましい。
【０１３２】
本発明の光電変換素子に用いる対極（電極）としては、導電性を有するものであれば特に限定されないが、レドックスイオンの酸化還元反応を促進するために、触媒能を持った導電性材料を使用するのが好ましい。該導電性材料の具体例としては、白金、ロジウム、ルテニウム、炭素等をあげることができるが、これらに限定されない。本発明においては、導電性支持体上に白金の薄膜を形成したものを対極として用いるのが特に好ましい。また、導電性薄膜を形成する方法としては、導電性材料を含むペーストをスピンコート法、ドクターブレード法、スキージ法、スクリーン印刷法等の湿式塗布法により導電性基板上に塗布した後、焼成により溶媒や添加物を除去して製膜する方法や、スパッタリング法、蒸着法、電着法、電析法、マイクロ波照射法等により製膜する方法をあげることができるが、これらに限定されない。
【０１３３】
本発明の光電変換素子においては、一対の対向する電極間に電解質が充填され、電解質層が形成されている。用いる電解質としてはレドックス電解質が好ましい。レドックス電解質としては、ヨウ素、臭素、スズ、鉄、クロム、アントラキノン等のレドックスイオン対をあげることができるが、これらに限定されない。これらの中ではヨウ素系電解質、臭素系電解質が好ましい。ヨウ素系電解質の場合は、例えばヨウ化カリウム、ヨウ化リチウム、ヨウ化ジメチルプロピルイミダゾリウム等とヨウ素の混合物が用いられる。本発明では、これらの電解質を溶媒に溶解させて得られた電解液を用いるのが好ましい。電解液中の電解質の濃度は、０．０５〜５Ｍが好ましく、０．２〜１Ｍがより好ましい。
【０１３４】
電解質を溶解させる溶媒としては、アセトニトリル、メトキシアセトニトリル、プロピオニトリル、３−メトキシプロピオニトリル、ベンゾニトリル等のニトリル系溶媒、ジエチルエーテル、１，２−ジメトキシエタン、テトラヒドロフラン等のエーテル系溶媒、Ｎ，Ｎ−ジメチルホルムアミド、Ｎ，Ｎ−ジメチルアセトアミド等のアミド系溶媒、エチレンカーボネート、プロピレンカーボネート等のカーボネート系溶媒、γ−ブチロラクトン、γ−バレロラクトン等のラクトン系溶媒をあげることができるが、これらに限定されない。これらの溶媒は単独あるいは２種以上の混合溶媒として使用される。これらの溶媒の中で、ニトリル系溶媒が好ましい。
【０１３５】
本発明では、前記電解液中に４−ｔｅｒｔ−ブチルピリジン、４−メチルピリジン、２−ビニルピリジン、Ｎ，Ｎ−ジメチル−４−アミノピリジン、Ｎ，Ｎ−ジメチルアニリン、Ｎ−メチルベンズイミダゾール等のアミン系化合物、特に４−ｔｅｒｔ−ブチルピリジンを含有させてもよい。電解液中のアミン系化合物の濃度は、０．０５〜５Ｍが好ましく、０．２〜１Ｍがより好ましい。アミン系化合物を電解液中に含有させることにより、色素増感型光電変換素子の開放電圧、フィルファクターが高くなるため、特に好ましい。
【０１３６】
本発明では、前記電解液中にゲル化剤、ポリマー等を添加させて得られたゲル状電解質を用いてもよい。また、レドックス電解質を含む電解液の代わりに、ポリエチレンオキシド誘導体等のポリマーを用いた固体電解質を用いてもよい。ゲル状電解質、固体電解質を用いることにより、電解液の揮発を低減させることができる。
【０１３７】
本発明の光電変換素子においては、一対の対向する電極間に電解質の代わりに固体電荷輸送層を形成してもよい。固体電荷輸送層に含まれる電荷輸送物質は、正孔輸送物質であることが好ましい。電荷輸送物質の具体例としては、ヨウ化銅、臭化銅、チオシアン化銅等の無機正孔輸送物質、ポリピロール、ポリチオフェン、ポリ−ｐ−フェニレンビニレン、ポリビニルカルバゾール、ポリアニリン、オキサジアゾール誘導体、トリフェニルアミン誘導体、ピラゾリン誘導体、フルオレノン誘導体、ヒドラゾン化合物、スチルベン化合物等の有機正孔輸送物質があげられるが、これらに限定されない。
【０１３８】
本発明において有機正孔輸送物質を用いて固体電荷輸送層を形成する場合、フィルム形成性結着剤樹脂を併用することが好ましい。フィルム形成性結着剤樹脂の具体例としては、ポリスチレン樹脂、ポリビニルアセタール樹脂、ポリカーボネート樹脂、ポリスルホン樹脂、ポリエステル樹脂、ポリフェニレンオキサイド樹脂、ポリアリレート樹脂、アルキド樹脂、アクリル樹脂、フェノキシ樹脂等があげられるが、これらに限定されない。これらの樹脂は、単独あるいは共重合体として１種または２種以上を混合して用いることができる。これらの結着剤樹脂の有機正孔輸送物質に対する使用量は、２０〜１０００質量％が好ましく、５０〜５００質量％がより好ましい。
【０１３９】
本発明の光電変換素子においては、増感色素が吸着した半導体層が設けられた電極（光電極）が陽極となり、対極が陰極となる。太陽光等の光は光電極側、対極側のどちらから照射してもよいが、光電極側から照射する方が好ましい。太陽光等の照射により、色素が光を吸収して励起状態となって電子を放出する。この電子が半導体層を経由して外部に流れて対極へ移動する。一方、電子を放出して酸化状態になった色素は、対極から供給される電子を電解質中のイオンを経由して受け取ることにより、基底状態に戻る。このサイクルにより電流が流れ、光電変換素子として機能するようになる。
【０１４０】
本発明の光電変換素子の特性を評価する際には、短絡電流、開放電圧、フィルファクター、光電変換効率の測定を行う。短絡電流とは、出力端子を短絡させたときの両端子間に流れる１ｃｍ２あたりの電流を表し、開放電圧とは、出力端子を開放させたときの両端子間の電圧を表す。また、フィルファクターとは最大出力（電流と電圧の積）を、短絡電流と開放電圧の積で割った値であり、主に内部抵抗に左右される。光電変換効率とは、最大出力（Ｗ）を１ｃｍ２あたりの光強度（Ｗ）で割った値に１００を乗じてパーセント表示した値として求められる。
【０１４１】
本発明の光電変換素子は、色素増感太陽電池や各種光センサー等に応用できる。本発明の色素増感太陽電池は、前記一般式（１）で表される増感色素を含有する光電変換素子がセルとなり、そのセルを必要枚数配列してモジュール化し、所定の電気配線を設けることによって得られる。
【実施例】
【０１４２】
以下、本発明を実施例により具体的に説明するが、本発明は以下の実施例に限定されるものではない。【０１４３】
[合成例１]  光電変換用増感色素（Ａ−１）の合成
反応容器にトルエン１００ｍｌ、エタノール２５ｍｌ、水１０ｍｌを加え、そこに下記式（Ｃ−１）で表される化合物（Ｃ−１）４．００ｇ、４−ホルミルフェニルボロン酸２．４０ｇ、炭酸カリウム４．７０ｇを加えて攪拌した。攪拌後、テトラキス（トリフェニルホスフィン）パラジウム０．６５ｇを加え、１時間加熱環流した。室温まで冷却した後、抽出操作を行い、有機層を硫酸マグネシウムで乾燥し、溶媒を留去することにより粗生成物を得た。得られた粗生成物をシリカゲルカラムクロマトグラフィーにより精製し、減圧乾燥することによって、下記式（Ｃ−２）で表される化合物（Ｃ−２）１．４０ｇ（収率３３％）の黄色固体を得た。【０１４４】
【化６６】
2013172210.tif 000068
【０１４５】
【化６７】
2013172210.tif 000069
【０１４６】
反応容器にトルエン２０ｍｌ、化合物（Ｃ−２）０．４５ｇ、シアノ酢酸０．２５ｇ、ピペリジン０．５２ｍｌを加え、７時間加熱環流した。室温まで冷却した後、反応液に１Ｍ塩酸３０ｍｌ、クロロホルムを加えて抽出し、得られた有機層に１Ｍ塩酸１００ｍｌを加えて再度抽出操作を行った。有機層を硫酸マグネシウムで乾燥し、溶媒を留去することにより粗生成物を得た。粗生成物をクロロホルム５０ｍｌに溶解させた後、ヘキサン１００ｍｌを加えて析出した個体をろ取し、６０℃で減圧乾燥することによって、光電変換用増感色素（Ａ−１）０．３０ｇ（収率５２％）の赤褐色粉末を得た。【０１４７】
得られた赤褐色粉末についてＮＭＲ分析により構造を同定した。【０１４８】
１Ｈ−ＮＭＲ（ＣＤＣｌ３）で以下の２７個の水素のシグナルを検出した（カルボキシル基の水素は観測されなかった）。δ（ｐｐｍ）＝１．０３−１．１３（３Ｈ）、１．１７−１．２６（３Ｈ）、１．２８−１．６６（７Ｈ）、１．９１−２．０１（１Ｈ）、６．４１−６．４８（１Ｈ）、７．２４−７．３２（３Ｈ）、７．４１−７．４８（３Ｈ）、７．５５−７．６０（１Ｈ）、７．８２−７．８８（２Ｈ）、８．０５−８．１２（２Ｈ）、８．３０−８．３５（１Ｈ）． 【０１４９】
[合成例２]  光電変換用増感色素（Ａ−５）の合成
反応容器にエタノール２０ｍｌ、合成例１で得られた化合物（Ｃ−２）０．４５ｇ、シアノホスホン酸ジエチル０．３６ｇ、ピペリジン０．３５ｍｌを加え、４時間加熱環流した。室温まで冷却した後、溶媒を留去して得られた固体をトルエンに溶解させ、１Ｍ塩酸１００ｍｌを加えて分液操作を行った。有機層を無水硫酸マグネシウムで乾燥した後、溶媒を留去することにより粗生成物を得た。粗生成物をシリカゲルカラムクロマトグラフィーにより精製することによって、下記式（Ｃ−３）で表される化合物（Ｃ−３）０．４４ｇ（収率６９％）の橙色オイルを得た。【０１５０】
【化６８】
2013172210.tif 000070
【０１５１】
反応容器に、上記化合物（Ｃ−３）０．３４ｇ、アセトニトリル１５ｍｌ、トリメチルシリルブロミド１．７０ｍｌを加え、６５℃で４時間加熱撹拌した。室温まで冷却した後、反応液にメタノール／水＝２／１の混合液１５０ｍｌを加え、酢酸エチルを用いて３回抽出した。得られた有機層を無水硫酸マグネシウムで乾燥し、溶媒を留去することにより、光電変換用増感色素（Ａ−５）０．２７ｇ（収率９０％）の橙色粉末を得た。【０１５２】
[合成例３]  光電変換用増感色素（Ａ−１７）の合成
反応容器にエタノール１０ｍｌ、合成例１で得られた化合物（Ｃ−２）０．３６ｇ、下記式（Ｃ−４）で表される化合物（Ｃ−４）０．２７ｇを加え、１７時間加熱環流した。室温まで冷却した後、溶媒を留去することにより粗生成物を得た。粗生成物をシリカゲルカラムクロマトグラフィーにより精製することによって、光電変換用増感色素（Ａ−１７）０．４７ｇ（収率７６％）の紫色粉末を得た。【０１５３】
【化６９】
2013172210.tif 000071
【０１５４】
[合成例４]  光電変換用増感色素（Ａ−４６）の合成
反応容器にアセトニトリル３０ｍｌ、合成例１で得られた化合物（Ｃ−２）０．５０ｇ、下記式（Ｃ−５）で表される化合物（Ｃ−５）０．３３ｇ、ピペリジン０．２２ｇを加え、２時間加熱環流した。室温まで冷却した後、反応液にクロロホルム３０ｍｌ、酢酸エチル１０ｍｌを加え、１Ｍ塩酸５０ｍｌ、水２５ｍｌで洗浄した。有機層を硫酸マグネシウムで乾燥後、溶媒を留去することにより粗生成物を得た。粗生成物を酢酸エチル３０ｍｌに溶解し、飽和食塩水３０ｍｌで洗浄後、有機層を無水酢酸ナトリウムで乾燥した。溶媒を留去した後、クロロホルム１６ｍｌ、酢酸エチル０．８ｍｌ、ｎ−ヘキサン８０ｍｌを用いて晶析することによって、光電変換用増感色素（Ａ−４６）０．５１ｇ（収率６３％）の赤褐色粉末を得た。【０１５５】
【化７０】
2013172210.tif 000072
【０１５６】
得られた赤褐色粉末についてＮＭＲ分析により構造を同定した。【０１５７】
１Ｈ−ＮＭＲ（ＣＤＣｌ３）で以下の３０個の水素のシグナルを検出した（カルボキシル基の水素は観測されなかった）。δ（ｐｐｍ）＝１．０６−１．１２（３Ｈ）、１．１８−１．２５（３Ｈ）、１．２９−１．６３（７Ｈ）、１．９０−２．０１（１Ｈ）、３．２３−３．５８（２Ｈ）、５．９０−６．１３（１Ｈ）、６．４３−６．４９（１Ｈ）、７．２３−７．３４（３Ｈ）、７．３９−７．４８（３Ｈ）、７．５３−７．５７（１Ｈ）、７．６５−７．７２（２Ｈ）、７．８０−７．９０（３Ｈ）． 【０１５８】
[合成例５]  光電変換用増感色素（Ａ−４７）の合成
反応容器にエタノール２０ｍｌ、合成例１で得られた化合物（Ｃ−２）０．５０ｇ、下記式（Ｃ−６）で表される化合物（Ｃ−６）０．３５ｇ、ピペリジン０．３４ｇを加え、１時間加熱環流した。室温まで冷却した後、溶媒を留去し、酢酸エチル５０ｍｌを加えて溶解させた。１Ｍ塩酸５０ｍｌ、水５０ｍｌ、飽和食塩水２５ｍｌを用いて順次洗浄後、有機層を無水酢酸ナトリウムで乾燥させ、溶媒を留去した。得られた粗生成物をクロロホルム１０ｍｌ、ｎ−ヘキサン９０ｍｌを用いて晶析することによって、光電変換用増感色素（Ａ−４７）０．５６ｇ（収率６９％）の赤褐色粉末を得た。【０１５９】
【化７１】
2013172210.tif 000073
【０１６０】
[実施例１]
フッ素ドープの酸化スズ薄膜をコートしたガラス基板上に、酸化チタンペースト（Ｓｏｌａｒｏｎｉｘ製、Ｔｉ−Ｎａｎｏｘｉｄｅ  Ｄ）をスキージ法により塗布した。１１０℃で１時間乾燥後、４５０℃で３０分間焼成し、膜厚５μｍの酸化チタン薄膜を得た。次に、合成例１で得られた光電変換用増感色素（Ａ−１）をアセトニトリル／ｔｅｒｔ−ブチルアルコール＝１／１の混合溶媒に溶解して濃度１００μＭの溶液５０ｍｌを調製し、この溶液中に、酸化チタンを塗布焼結したガラス基板を、室温において１５時間浸漬して色素を吸着させ、光電極とした。【０１６１】
フッ素ドープの酸化スズ薄膜をコートしたガラス基板上にオートファインコータ（日本電子（株）製ＪＦＣ−１６００）を用いてスパッタリング法により膜厚１５ｎｍの白金薄膜を形成し、対極とした。次に、光電極と対極との間に厚さ６０μｍのスペーサ（熱融着フィルム）を挟んで熱融着により貼り合わせ、対極に予め形成された孔から電解液を注入した後に孔を封止し、光電変換素子を作製した。電解液としては、ヨウ化リチウム０．１Ｍ、ヨウ化ジメチルプロピルイミダゾリウム０．６Ｍ、ヨウ素０．０５Ｍ、４−ｔｅｒｔ−ブチルピリジン０．５Ｍの３−メトキシプロピオニトリル溶液を用いた。【０１６２】
前記光電変換素子の光電極側から、擬似太陽光照射装置（分光計器（株）製ＯＴＥＮＴＯ−ＳＵＮ  ＩＩＩ型）で発生させた光を照射し、ソースメータ（ＫＥＩＴＨＬＥＹ製、Ｍｏｄｅｌ  ２４００  Ｇｅｎｅｒａｌ−Ｐｕｒｐｏｓｅ  ＳｏｕｒｃｅＭｅｔｅｒ）を用いて電流−電圧特性を測定した。光の強度は１００ｍＷ／ｃｍ２に調整した。また、光を２０時間照射した後についても光電変換効率の測定を行い、特性変化を評価した。測定結果を表１にまとめて示した。【０１６３】
[実施例２〜２０]
光電変換用増感色素として、（Ａ−１）の代わりにそれぞれ表１に示す増感色素を用いた以外は、実施例１と同様に光電変換素子を作製し、電流−電圧特性を測定した。また、光を２０時間照射した後についても光電変換効率の測定を行い、特性変化を評価した。測定結果を表１にまとめて示した。【０１６４】
[比較例１〜４]
光電変換用増感色素として、（Ａ−１）の代わりに、本発明に属さない以下の（Ｄ−１）〜（Ｄ−４）に示す光電変換用増感色素を用いた以外は、実施例１と同様に光電変換素子を作製し、電流−電圧特性を測定した。また、光を２０時間照射した後についても光電変換効率の測定を行い、特性変化を評価した。測定結果を表１にまとめて示した。なお、実施例１〜２０および比較例１〜４で作製した光電変換素子の構成の概略を、図１に示す。【０１６５】
【化７２】
2013172210.tif 000074
【０１６６】
【化７３】
2013172210.tif 000075
【０１６７】
【化７４】
2013172210.tif 000076
【０１６８】
【化７５】
2013172210.tif 000077
【０１６９】
【表１】
2013172210.tif 000078
【０１７０】
表１の結果から、本発明の光電変換用増感色素を用いることにより、光電変換効率が高く、かつ光照射を長時間続けても高い光電変換効率が維持される光電変換素子が得られることが判明した。一方で、比較例の光電変換用増感色素を用いた光電変換素子の光電変換効率は不十分なものであった。【０１７１】
本出願は、２０１２年５月１５日出願の日本特許出願２０１２−１１１１２０、及び２０１３年１月２４日出願の日本特許出願２０１３−０１１３９１に基づくものであり、その内容はここに参照として取り込まれる。
【産業上の利用可能性】
【０１７２】
本発明の光電変換用増感色素を用いた太陽電池は、太陽光のエネルギーを電気エネルギーに効率よく変換できる色素増感太陽電池として有用であり、クリーンエネルギーを提供することができる。
【符号の説明】
【０１７３】
１  導電性支持体
２  色素担持半導体層
３  電解質層
４  対極
５  導電性支持体
【図１】
2013172210.tif 000084
【国際調査報告】
2013172210.tif 000085
2013172210.tif 000086